(57)【要約】      （修正有）【課題】ＡｒＦエキシマレーザーリソグラフィに適した、解像度、感度、パターン形状などの性能に加えて、ラインエッジラフネスが良好であるレジスト組成物、リフロー工程においてパターンをより微細化できる化学増幅型ポジ型レジスト組成物を提供する。【解決手段】繰り返し単位2011068648.tif 000078（Ｘは、水素原子、炭素数１〜４のアルキル又は炭素数１〜４のペルフルオロアルキルを示す。Ｙは、記載の炭素原子とともに脂環式炭化水素基を完成するのに必要な複数の原子を示す。Ｚは、炭素数１〜１２の２価の炭化水素基を示す。Ｒは、炭素数１〜６のアルキル又は炭素数３〜１２の脂環式炭化水素基を示す。）とある種の繰り返し単位四種からなる群から選ばれた少なくとも一つの繰り返し単位とを有する樹脂及び酸発生剤を含む感放射線組成物。【選択図】なし【特許請求の範囲】
【請求項１】
式(XII)で示される（メタ）アクリル酸誘導体。
2011068648.tif 000074
（式中、Ｘ11は、水素原子、メチル又はトリフルオロメチルを示す。
Ｒ11がメチルであり、Ｙ2が記載の炭素原子とともにアダマンタン骨格を完成し、かつＺ7がメチレン、トリメチレンもしくはテトラメチレンであるか；又はＲ11がエチル、イソプロピルもしくはブチルであり、Ｙ2が記載の炭素原子とともにアダマンタン骨格を完成し、かつＺ7がメチレン、エチレン、トリメチレンもしくはテトラメチレンであるか；又はＲ11がメチル、エチル、イソプロピルもしくはブチルであり、Ｙ2がテトラメチレン、ペンタメチレンか、もしくは記載の炭素原子とともに ノルボルナン骨格を完成し、かつＺ7がメチレン、エチレン、トリメチレンもしくはテトラメチレンである。）
【請求項２】
式(XV)で示されるアルコール誘導体と
2011068648.tif 000075
（式中、Ｙ3は、記載の炭素原子とともに、シクロペンタン骨格、シクロヘキサン骨格、 ノルボルナン骨格又はアダマンタン骨格を完成する。）
式(XVI)で示される酸ハロゲン化物誘導体とを
2011068648.tif 000076
（式中、Ｗ1、Ｗ2は、互いに独立に、塩素原子、臭素原子又はヨウ素原子を示す。
上記式(XV)でＲ13がメチルであり、かつＹ3が記載の炭素原子とともに、アダマンタン骨格を完成するときは、Ｚ10はメチレン、トリメチレンもしくはテトラメチレンであるか；又はＲ13がエチル、イソプロピルもしくはブチルであり、かつＹ3が記載の炭素原子とともに、アダマンタン骨格を完成するときは、Ｚ10はメチレン、エチレン、トリメチレンもしくはテトラメチレンであるか；又はＲ13がメチル、エチル、イソプロピルもしくはブチルであり、かつＹ3が記載の炭素原子とともに、シクロペンタン骨格、シクロヘキサン骨格、もしくは ノルボルナン骨格を完成するときは、Ｚ10は、メチレン、エチレン、トリメチレンもしくはテトラメチレンである。）
縮合させた後、得られた縮合物と式(XVII)で示されるカルボン酸と
2011068648.tif 000077
（式中、Ｘ14は、水素原子、メチル又はトリフルオロメチルを示す。）
を脱酸剤の存在下に反応させることを特徴とする請求項１に記載の（メタ）アクリル酸誘導体の製造法。
【発明の詳細な説明】
【技術分野】
【０００１】
本発明は、半導体の微細加工に用いられる化学増幅型レジスト組成物及び該組成物の成分樹脂及び該組成物の成分樹脂の原料となる（メタ）アクリル酸誘導体とその製法に関する。
【背景技術】
【０００２】
半導体の微細加工には、通常、レジスト組成物を用いたリソグラフィプロセスが採用されており、リソグラフィにおいては、レイリー（Ｒａｙｌｅｉｇｈ）の回折限界の式で表されるように、原理的には露光波長が短いほど解像度を上げることが可能である。半導体の製造に用いられるリソグラフィ用露光光源は、波長４３６ｎｍのｇ線、波長３６５ｎｍのｉ線、波長２４８ｎｍのＫｒＦエキシマレーザー、波長１９３ｎｍのＡｒＦエキシマレーザーと、年々短波長になってきており、次世代の露光光源として、波長１５７ｎｍのＦ2エキシマレーザー、さらにその後は波長１３ｎｍ以下の軟Ｘ線（ＥＵＶ）が光源として提案されている。
【０００３】
エキシマレーザー等の短い波長を用いたリソグラフィプロセスでは、線幅が狭くなるにつれて、レジストの性能面においては、解像度、感度、パターン形状等諸性能に対する改良が課題であり、特に、ラインエッジラフネス（パターン表面の荒さ、パターンのうねり、ＬＥＲ）が重要な課題となっている。（例えば、非特許文献１参照）
一方、プロセス面においては、レジストの塗布、露光、現像によりパターンを形成した後、高温ベークにより、レジストを膨潤させることによって、谷の幅やホールの径を狭めて、パターンの微細化を行う工程（以降、「リフロー工程」と称する。）を追加する技術が存在する（例えば、特許文献１参照）。
【先行技術文献】
【特許文献】
【０００４】
【特許文献１】特開平９−２１３６０３号公報（第１〜３頁）
【非特許文献】
【０００５】
【非特許文献１】Proc.  of  SPIE  Vol.5038(2003)  p.689〜698
【発明の概要】
【発明が解決しようとする課題】
【０００６】
微細加工技術のさらなる進歩に伴い、従来の化学増幅型レジスト組成物をさらに上回る性能、例えば、解像度、感度、パターン形状、ラインエッジラフネスがより良好であることが要望されている。さらに、前述のリフロー工程に適したレジスト組成物が要望される場合がある。
本発明の目的は、ＡｒＦエキシマレーザーリソグラフィに適した、解像度、感度、パターン形状などの性能に加えて、特に、ラインエッジラフネスが良好であるレジスト組成物、さらには、リフロー工程においてパターンをより微細化できる化学増幅型ポジ型レジスト組成物を提供することにある。
また、本発明の目的は、前記のレジスト組成物の成分である樹脂の新規なモノマーとその製法を提供することにある。
【課題を解決するための手段】
【０００７】
本発明者らは、鋭意検討を加えた結果、特定の繰り返し単位を導入した樹脂を用いることによって上記課題の解決を図った。すなわち、繰り返し単位に連結基を導入し、酸解離性基が主鎖から離れたところに存在する（メタ）アクリル酸エステル誘導体を導入した樹脂と酸発生剤とを含有する化学増幅型ポジ型レジスト組成物が、解像度などの各種のレジスト性能が良好であるとともに、ラインエッジラフネスが良好であり、また、リフロー工程での適用も可能であることを見出し、本発明を完成するに至った。
【０００８】
すなわち、本発明は、〔１〕  式(I)で示される繰り返し単位
2011068648.tif 000002
（式中、Ｘは、水素原子、炭素数１〜４のアルキル又は炭素数１〜４のペルフルオロアルキルを示す。Ｙは、記載の炭素原子（Ｒと結合している炭素原子）とともに脂環式炭化水素基を完成するのに必要な複数の原子を示す。
Ｚは、炭素数１〜１２の２価の炭化水素基を示す。
Ｒは、炭素数１〜６のアルキル又は炭素数３〜１２の脂環式炭化水素基を示す。）
と式(II)〜(V)で示される繰り返し単位からなる群から選ばれた少なくとも一つの繰り返し単位（ただし、式(I)で示される繰り返し単位とは異なる。）とを有する樹脂及び酸発生剤を含む感放射線組成物に係るものである。
【０００９】
2011068648.tif 000003
【００１０】
（式中、Ｘ1〜Ｘ4は、互いに独立に、水素原子、炭素数１〜４のアルキル又は炭素数１〜４のペルフルオロアルキルを示す。
Ｙは、前記の定義と同じであり、Ｙは、記載の炭素原子（Ｒ1と結合している炭素原子）とともに脂環式炭化水素基を完成するのに必要な複数の原子を示す。
Ｚ1〜Ｚ4は、互いに独立に、炭素数１〜１２の２価の炭化水素基を示す。
ｎ1〜ｎ4は、互いに独立に、０〜３の整数を示す。
Ｒ1は、炭素数１〜６のアルキル又は炭素数３〜１２のシクロアルキルを示す。
Ａは、炭素数１〜１２の炭化水素基を示す。
Ｒ2、Ｒ3は、互いに独立に、水酸基又はヒドロキシメチルを示す。
Ｇは、−（ＣＯ）Ｏ−又は−Ｏ−を示す。
Ｒ4は、炭素数１〜４のアルキル又は炭素数１〜４のアルコキシを示す。
ｐ、ｑは、互いに独立に、０〜２の整数を示す。）
【００１１】
また、本発明は、〔２〕  式(XII)で示される（メタ）アクリル酸誘導体に係るものである。
2011068648.tif 000004
（式中、Ｘ11は、水素原子、メチル又はトリフルオロメチルを示す。
Ｒ11がメチルであり、Ｙ2が記載の炭素原子（Ｒ11と結合している炭素原子）とともにアダマンタン骨格を完成し、かつＺ7がメチレン、トリメチレンもしくはテトラメチレンであるか；又はＲ11がエチル、イソプロピルもしくはブチルであり、Ｙ2が記載の炭素原子とともにアダマンタン骨格を完成し、かつＺ7がメチレン、エチレン、トリメチレンもしくはテトラメチレンであるか；又はＲ11がメチル、エチル、イソプロピルもしくはブチルであり、Ｙ2がテトラメチレン、ペンタメチレンか、もしくは記載の炭素原子とともにノルボルネン骨格を完成し、かつＺ7がメチレン、エチレン、トリメチレンもしくはテトラメチレンである。）
【００１２】
更に、本発明は、〔３〕  式(XIII)で示される（メタ）アクリル酸誘導体に係るものである。
2011068648.tif 000005
（式中、Ｘ12は、水素原子、メチル又はトリフルオロメチルを示す。
Ｚ8は、エチレン、トリメチレン、テトラメチレン、メチルカルボニル、エチルカルボニル、プロピルカルボニル又はブチルカルボニルを示す。）
【００１３】
更に、本発明は、〔４〕  式(XIV)で示される（メタ）アクリル酸誘導体に係るものである。
2011068648.tif 000006
（式中、Ｘ13は、水素原子、メチル又はトリフルオロメチルを示す。Ｚ9は、メチレン、エチレン、トリメチレン又はテトラメチレンを示す。ｐ2は、０又は１である。）
【００１４】
また、本発明は、〔５〕  式(XV)で示されるアルコール誘導体と
2011068648.tif 000007
（式中、Ｙ3は、記載の炭素原子（Ｒ13と結合している炭素原子）とともに、シクロペンタン骨格、シクロヘキサン骨格、ノルボルネン骨格又はアダマンタン骨格を完成する。）式(XVI)で示される酸ハロゲン化物誘導体とを
2011068648.tif 000008
（式中、Ｗ1、Ｗ2は、互いに独立に、塩素原子、臭素原子又はヨウ素原子を示す。
上記式(XV)でＲ13がメチルであり、かつＹ3が記載の炭素原子とともに、アダマンタン骨格を完成するときは、Ｚ10はメチレン、トリメチレンもしくはテトラメチレンであるか；又はＲ13がエチル、イソプロピルもしくはブチルであり、かつＹ3が記載の炭素原子とともに、アダマンタン骨格を完成するときは、Ｚ10はメチレン、エチレン、トリメチレンもしくはテトラメチレンであるか；又はＲ13がメチル、エチル、イソプロピルもしくはブチルであり、かつＹ3が記載の炭素原子とともに、シクロペンタン骨格、シクロヘキサン骨格、もしくはノルボルネン骨格を完成するときは、Ｚ10は、メチレン、エチレン、トリメチレンもしくはテトラメチレンである。）
縮合させた後、得られた縮合物と式(XVII)で示されるカルボン酸と
2011068648.tif 000009
（式中、Ｘ14は、水素原子、メチル又はトリフルオロメチルを示す。）
を脱酸剤の存在下に反応させる〔２〕に記載の（メタ）アクリル酸誘導体の製造法に係るものである。
【００１５】
更に、本発明は、〔６〕  式(XVIII)で示されるγ−ブチロラクトン誘導体と
2011068648.tif 000010
（式中、Ｗ3は、塩素原子、臭素原子又はヨウ素原子を示す。）
式(XIX)で示される誘導体とを
2011068648.tif 000011
（式中、Ｘ15は、水素原子、メチル又はトリフルオロメチルを示す。
Ｚ11は、メチレン、エチレン、トリメチレン、テトラメチレン、メチルカルボニル、エチルカルボニル、プロピルカルボニル又はブチルカルボニルを示す。）
脱酸剤の存在下に反応させる〔３〕に記載の（メタ）アクリル酸誘導体の製造法に係るものである。
【００１６】
更に、本発明は、〔７〕  式(XX)で示されるヒドロキシアダマンタン誘導体と
2011068648.tif 000012
（式中、Ｒ15は、水酸基を示す。ｐ3は、０又は１を示す。）
式(XXI)で示される誘導体とを
2011068648.tif 000013
（式中、Ｘ16は、水素原子、メチル又はトリフルオロメチルを示す。Ｚ15は、メチレン、エチレン、トリメチレン又はテトラメチレンを示す。）
酸触媒の存在下にエステル化反応させる〔４〕に記載の（メタ）アクリル酸誘導体の製造法に係るものである。
更に、本発明は、〔８〕  式(XII‘)で示される繰り返し単位
2011068648.tif 000014
（式中、Ｘ11は、水素原子、メチル又はトリフルオロメチルを示す。Ｒ11がメチルであり、Ｙ2が記載の炭素原子（Ｒ11と結合している炭素原子）とともにアダマンタン骨格を完成し、かつＺ7がメチレン、トリメチレンもしくはテトラメチレンであるか；又はＲ11がエチル、イソプロピルもしくはブチルであり、Ｙ2が記載の炭素原子とともにアダマンタン骨格を完成し、かつＺ7がメチレン、エチレン、トリメチレンもしくはテトラメチレンであるか；又はＲ11がメチル、エチル、イソプロピルもしくはブチルであり、Ｙ2がテトラメチレン、ペンタメチレンか、もしくは記載の炭素原子とともにノルボルネン骨格を完成し、かつＺ7がメチレン、エチレン、トリメチレンもしくはテトラメチレンである。）と式(II)〜(V)で示される繰り返し単位からなる群から選ばれた少なくとも一つの繰り返し単位（ただし、式(XII’)で示される繰り返し単位とは異なる。）とを含むことを特徴とする〔１〕に記載の（メタ）アクリル系重合体に係わるものである。
2011068648.tif 000015
（式中、Ｘ1〜Ｘ4は、互いに独立に、水素原子、炭素数１〜４のアルキル又は炭素数１〜４のペルフルオロアルキルを示す。
Ｙは、前記の定義と同じである。
Ｚ1〜Ｚ4は、互いに独立に、炭素数１〜１２の２価の炭化水素基を示す。
ｎ1〜ｎ4は、互いに独立に、０〜３の整数を示す。
Ｒ1は、炭素数１〜６のアルキル又は炭素数３〜１２のシクロアルキルを示す。
Ａは、炭素数１〜１２の炭化水素基を示す。
Ｒ2、Ｒ3は、互いに独立に、水酸基又はヒドロキシメチルを示す。
Ｇは、−（ＣＯ）Ｏ−又は−Ｏ−を示す。
Ｒ4は、炭素数１〜４のアルキル又は炭素数１〜４のアルコキシを示す。
ｐ、ｑは、互いに独立に、０〜２の整数を示す。）
【発明の効果】
【００１７】
本発明の化学増幅型ポジ型レジスト組成物は、ＡｒＦエキシマレーザーリソグラフィに適しており、解像度、感度、パターン形状などが良好であることに加えて、特に、ラインエッジラフネスが良好であり、さらには、リフロー工程においてパターンをより微細化することが可能である。
【発明を実施するための形態】
【００１８】
本発明の感放射線組成物は、前記の式(I)で示される繰り返し単位と式(II)〜(V)で示される繰り返し単位からなる群から選ばれた少なくとも一つの繰り返し単位（ただし、式(I)で示される繰り返し単位とは異なる。）とを有する樹脂及び酸発生剤を含むことを特徴とする。
なお、式(I)においてＹは、式(I)にＹと点線で結合を表記したＲと結合している炭素原子とともに脂環式炭化水素基を完成させるのに必要な複数の原子であり、すなわち、Ｙは、炭素原子と水素原子がそれぞれ複数結合してなる２価の基であって、Ｒと結合している炭素原子のみに結合し、該炭素原子とともに２価の脂環式炭化水素基を形成する炭化水素基である。
【００１９】
式(I)で示される繰り返し単位としては、下記のものが例示されるが、これらに限定されるものではない。
2011068648.tif 000016
【００２０】
2011068648.tif 000017
【００２１】
2011068648.tif 000018
【００２２】
2011068648.tif 000019
【００２３】
2011068648.tif 000020
【００２４】
2011068648.tif 000021
【００２５】
2011068648.tif 000022
【００２６】
式(I)で示される繰り返し単位に導くモノマーである式(XXII)で示される（メタ）アクリル酸誘導体は、下記に示した反応式により、式(XXIII)と式(XXIV)を縮合させた後、更に脱酸剤の存在下、式(XXIV’)と反応させることによって得ることができる。
2011068648.tif 000023
（式中の記号は、これまでに定義した内容と同じである。）
【００２７】
式(XXIII)で示されるアルコール誘導体としては、下記の化合物が例示されるが、これらに限定されるものではない。
2011068648.tif 000024
【００２８】
2011068648.tif 000025
【００２９】
2011068648.tif 000026
【００３０】
2011068648.tif 000027
【００３１】
式(XXIV)で示される酸ハロゲン化物としては、下記の化合物が例示されるが、これらに限定されるものではない。
2011068648.tif 000028
【００３２】
式(XXIV’)のカルボン酸としてはアクリル酸、メタクリル酸、α-トリフルオロメチルメタクリル酸などが挙げられる。
【００３３】
式(XXIII)と式(XXIV)の反応は、例えば、トルエン、テトラヒドロフラン、ジメチルホルムアミド、ジメチルスルホキシドなどの不活性溶媒中で行われ、反応温度は、−３０℃〜２００℃、好ましくは、０℃〜１００℃である。この反応は、脱酸剤を添加して行うことが好ましく、脱酸剤として例えば、トリエチルアミン、ピリジン等の有機塩基あるいは、炭酸カリウム、水酸化ナトリウムのような無機塩基あるいは、これらの混合物が用いられる。
【００３４】
式（XXIII）のアルコール誘導体１モルに対して、式（XXIV）の酸ハライド誘導体は、当量から２倍量、好ましくは、当量から１．５倍量であり、脱酸剤は、当量から５倍量、好ましくは、当量から３倍量である。この反応は、テトラブチルアンモニウムブロミドのような相間移動触媒を添加して行うことも可能である。
【００３５】
得られた縮合物は、通常の後処理によって取り出すことができる。この縮合物は、クロマトグラフィー、再結晶あるいは、蒸留によって精製することも可能である。
【００３６】
縮合物は、さらに、式（XXIV’）で示される（メタ）アクリル酸誘導体と脱酸剤存在下に反応させて、目的物式(XXII)の化合物に導くことができる。
【００３７】
この反応は、例えば、トルエン、テトラヒドロフラン、ジメチルホルムアミド、ジメチルスルホキシドなどの不活性溶媒中で行われ、反応温度は、−３０℃〜２００℃、好ましくは、０℃〜１００℃である。
【００３８】
この反応は脱酸剤を添加することが好ましく、例えば、トリエチルアミン、ピリジン等の有機塩基あるいは、炭酸カリウム、水酸化ナトリウムのような無機塩基あるいは、これらの混合物が用いられる。
【００３９】
この反応において、中間体の縮合化合物１モルに対して、式(XXIV’)の酸誘導体は、通常は当量から２倍量、好ましくは、当量から１．５倍量であり、脱酸剤は、通常は当量から５倍量、好ましくは、当量から３倍量である。
【００４０】
この反応は、テトラブチルアンモニウムブロミドのような相間移動触媒を添加して行うことも可能である。
【００４１】
得られた式(XXII)の化合物は、通常の後処理によって取り出すことができる。この式(XXII)の化合物は、クロマトグラフィー、再結晶あるいは、蒸留によって精製することも可能である。
【００４２】
式(II)で示される繰り返し単位としては、これらに限定されるものではないが、以下に例示することができる。
2011068648.tif 000029
【００４３】
2011068648.tif 000030
【００４４】
2011068648.tif 000031
【００４５】
2011068648.tif 000032
【００４６】
式(II)で示される繰り返し単位に導く（メタ）アクリル酸誘導体は、式(I)で示される繰り返し単位に導く（メタ）アクリル酸誘導体の合成反応と同様な反応によって得ることができる。
【００４７】
式(III)で示される繰り返し単位としては、これらに限定されるものではないが、以下に例示することができる。
2011068648.tif 000033
【００４８】
式(III)で示される繰り返し単位に導く（メタ）アクリル酸誘導体は、式(I)で示される繰り返し単位に導く（メタ）アクリル酸誘導体の合成反応と同様な反応によって得ることができる。
【００４９】
式(IV)で示される繰り返し単位としては、これらに限定されるものではないが、以下に例示することができる。
【００５０】
2011068648.tif 000034
【００５１】
2011068648.tif 000035
【００５２】
式(IV)で示される繰り返し単位に導くモノマーである式(XXV)で示される（メタ）アクリル酸誘導体は、下記に示した反応式により、式(XXVI)と式(XXVII)を酸触媒下にエステル化反応させることによって得ることができる。
2011068648.tif 000036
（式中の記号は、これまでに定義した内容と同じである。）
【００５３】
式(XXVI)で示される化合物としては、これらに限定されるものではないが、以下に例示することができる。
2011068648.tif 000037
【００５４】
2011068648.tif 000038
【００５５】
式(XXVII)で示される化合物としては、これらに限定されるものではないが、以下に例示することができる。
2011068648.tif 000039
【００５６】
式(XXVI)と式(XXVII)の脱水によるエステル化反応は、例えば、トルエン、ジクロロエタン、テトラヒドロフラン、ジメチルホルムアミド、ジメチルスルホキシドなどの不活性溶媒中で行われ、反応温度は、−３０℃〜２００℃、好ましくは、０℃〜１５０℃である。
【００５７】
共沸脱水反応を行う場合は、酸触媒を添加することが好ましく、例えば、硫酸のような無機酸あるいは、ｐ−トルエンスルホン酸、トリフルオロ酢酸、トリフルオロメタンスルホン酸のような有機酸あるいは、ナフィオンのような酸触媒樹脂、これらの混合物が用いられる。あるいは、式（XXVI）の（メタ）アクリル酸誘導体を酸触媒かつ反応試剤かつ溶媒として用いても良い。
式（XXVII）のアルコール誘導体１モルに対して、式（XXVI）の（メタ）アクリル酸誘導体は、当量から大過剰、好ましくは、当量から１．５倍量であり、酸触媒は、触媒量から等量、好ましくは、触媒量から０．５倍量である。脱水エステル化反応に、酸触媒を使用せずに、ジシクロヘキシルカルボジイミドのような脱水剤を用いることも可能である。
一級水酸基と二級水酸基が共存する時は、一級水酸基を、例えば、シリル基のような保護基で不活性化する方が好ましい。
【００５８】
得られた式(XXV)で示されるエステル化合物は、通常の後処理によって取り出すことができ、クロマトグラフィーあるいは、再結晶あるいは、蒸留によって精製することも可能である。
【００５９】
式(V)で示される化合物としては、これらに限定されるものではないが、以下に例示することができる。
2011068648.tif 000040
【００６０】
2011068648.tif 000041
【００６１】
2011068648.tif 000042
【００６２】
式(V)で示される繰り返し単位の式(XXVIII)で示される（メタ）アクリル酸誘導体は、下記に示した反応式により、式(XXIX)と式(XXX)を塩基存在下にエステル化反応させることによって得ることができる。
【００６３】
2011068648.tif 000043
（式中の記号は、これまでに定義した内容と同じである。Ｗ3は、塩素原子、臭素原子又はヨウ素原子を示す。）
【００６４】
式(XXIX)で示される化合物としては、これらに限定されるものではないが、以下に例示することができる。
2011068648.tif 000044
【００６５】
2011068648.tif 000045
【００６６】
2011068648.tif 000046
【００６７】
式(XXX)で示される化合物としては、これらに限定されるものではないが、以下に例示することができる。
2011068648.tif 000047
【００６８】
式(XXIX)と式(XXX)の反応は、例えば、トルエン、テトラヒドロフラン、ジメチルホルムアミド、ジメチルスルホキシドなどの不活性溶媒中で行われ、反応温度は、−３０℃〜２００℃、好ましくは、０℃〜１５０℃である。反応は脱酸剤を添加することが好ましく、例えば、トリエチルアミン、ピリジン等の有機塩基あるいは、炭酸カリウム、水酸化ナトリウムのような無機塩基あるいは、これらの混合物が用いられる。
【００６９】
式（XXX）のラクトン誘導体１モルに対して、式（XXIX）のヒドロキシ化合物は、当量から２倍量、好ましくは、当量から１．５倍量であり、脱酸剤は、当量から５倍量、好ましくは、当量から３倍量である。
反応には、テトラブチルアンモニウムブロミドのような相間移動触媒を添加することも可能である。得られた縮合物は、通常の後処理によって取り出すことができる。この縮合物は、クロマトグラフィーあるいは、再結晶あるいは、蒸留によって精製することも可能である。
【００７０】
本発明の樹脂の製造方法における重合としては、ラジカル重合、アニオン重合、配位重合などが挙げられるが、その中でもラジカル重合が好ましい。
【００７１】
重合によって得られる樹脂の重量平均分子量としては１０００〜５０００００が挙げられるが、好ましくは、４０００〜５００００である。
【００７２】
ここで用いられる重合開始剤は、公知のものであって、特に限定されるものではないが、熱により効率的にラジカルを発生するものが好ましい。このような重合開始剤としては、例えば、２，２’−アゾビスイソブチロニトリル、２，２’−アゾビスイソ酪酸ジメチル、２，２’−アゾビス（２，４−ジメチルバレロニトリル）、ジメチル−２，２’−アゾビスイソブチレート等のアゾ化合物、２，５−ジメチル−２，５−ビス（ｔｅｒｔ−ブチルパーオキシ）ヘキサン、ｔ−ヘキシルパーオキシピバレート等の有機過酸化物、などが挙げられ、それぞれ単独でも良いし、２種類以上の開始剤を併用しても良い。
【００７３】
さらに、１−ブタンチオール、２−ブタンチオール、１−オクタンチオール、１−デカンチオール、１−テトラデカンチオール、シクロヘキサンチオール、２−メチル−１−プロパンチオール等の連鎖移動剤を併用することもできる。
【００７４】
重合に用いられる有機溶剤は、モノマーと開始剤、及び得られる共重合体のいずれも溶解できる溶剤が好ましい。このような有機溶剤としては、トルエン等の炭化水素、１，４−ジオキサン、テトラヒドロフラン、メチルイソブチルケトン、イソプロピルアルコール、γ−ブチロラクトン、プロピレングリコールモノメチルエーテルアセテート、乳酸エチル等が挙げられ、それぞれ単独でも良いし、２種類以上の溶剤を混合して用いても良い。
本発明における樹脂の製造方法における反応温度は、０〜１５０℃の範囲であって、好ましくは４０〜１００℃の範囲である。
【００７５】
本発明の感放射線組成物として、好ましくは、樹脂が式(VI)で示される繰り返し単位
2011068648.tif 000048
（Ｘ5は、水素原子、炭素数１〜４のアルキル又は炭素数１〜４のペルフルオロアルキルを示す。Ｙ1は、記載の炭素原子（Ｒ5と結合している炭素原子）とともに炭素数２〜１２の脂環式炭化水素基を完成するのに必要な複数の原子を示す。Ｚ5は、炭素数１〜１２の２価の炭化水素基を示す。Ｒ5は、炭素数１〜６のアルキル又は炭素数３〜１２の脂環式炭化水素基を示す。）と式(III)、(VII)、(VIII)で示される繰り返し単位からなる群から選ばれた少なくとも一つの繰り返し単位（ただし、式(VI)で示される繰り返し単位とは異なる。）とを有する〔１〕に記載の感放射線組成物が挙げられる。
2011068648.tif 000049
（式中、Ｘ2、Ｘ6、Ｘ7は、水素原子、炭素数１〜４のアルキル又は炭素数１〜４のペルフルオロアルキルを示す。
Ａは、炭素数１〜１２の炭化水素基を示す。
Ｚ2は、炭素数１〜１２の２価の炭化水素基を示す。
ｎ2は、０〜３の整数を示す。
Ｒ6、Ｒ7は、互いに独立に、水酸基又はヒドロキシメチルを示す。
Ｒ8は、炭素数１〜４のアルキル又は炭素数１〜４のアルコキシを示す。
ｒ、ｓは、互いに独立に、０〜２の整数を示す。）
【００７６】
更に、本発明の感放射線組成物として、より好ましくは、樹脂が式(IX)で示される繰り返し単位
2011068648.tif 000050
（Ｘ8は、水素原子、炭素数１〜４のアルキル又は炭素数１〜４のペルフルオロアルキルを示す。
Ｚ6は、メチレン、エチレン、トリメチレン又はテトラメチレンを示す。
Ｒ9は、炭素数１〜４のアルキルを示す。）
と式(VII)および(VIII)で示される繰り返し単位からなる群から選ばれた少なくとも一つの繰り返し単位とを有する〔１〕に記載の感放射線組成物が挙げられる。
2011068648.tif 000051
（式中、Ｘ6、Ｘ7は、互いに独立に、水素原子、炭素数１〜４のアルキル又は炭素数１〜４のペルフルオロアルキルを示す。Ｒ6、Ｒ7は、互いに独立に、水酸基又はヒドロキシメチルを示す。Ｒ8は、炭素数１〜４のアルキル又は炭素数１〜４のアルコキシを示す。ｒ、sは、互いに独立に、０〜２の整数を示す。）
【００７７】
更に、本発明の感放射線組成物として、さらに好ましくは、樹脂が式(X)で示される繰り返し単位
2011068648.tif 000052
（式中、Ｘ8は、水素原子又はメチルを示す。
Ｒ9は、メチル、エチル、イソプロピル又はブチルを示す。）
と式(XI)、(VIII’)で示される繰り返し単位からなる群から選ばれた少なくとも一つの繰り返し単位とを有する〔１〕に記載の感放射線組成物に係るものである。
2011068648.tif 000053
（式中、Ｘ9、Ｘ10は、互いに独立に、水素原子又はメチルを示す。Ｒ9は、水酸基又はヒドロキシメチルを示す。Ｒ10は、水酸基又はヒドロキシメチルを示す。ｐ1は、０又は１である。）
【００７８】
次に、本発明の感放射線組成物における酸発生剤について説明する。
本発明のレジスト組成物における酸発生剤は、その物質自体に、あるいはその物質を含むレジスト組成物に、光や電子線などの放射線を作用させることにより、その物質が分解して酸を発生するものである。酸発生剤から発生する酸が前記樹脂に作用して、その樹脂中に存在する酸の作用で解裂する基を解裂させることになる。このような酸発生剤には、例えば、オニウム塩化合物、有機ハロゲン化合物、スルホン化合物、スルホネート化合物などが包含される。具体的には、次のような化合物を挙げることができる。
【００７９】
ジフェニルヨードニウム  トリフルオロメタンスルホネート、
４−メトキシフェニルフェニルヨードニウム    ヘキサフルオロアンチモネート、
４−メトキシフェニルフェニルヨードニウム  トリフルオロメタンスルホネート、
ビス（４−tert−ブチルフェニル）ヨードニウム  テトラフルオロボレート、
ビス（４−tert−ブチルフェニル）ヨードニウム  ヘキサフルオロホスフェート、
ビス（４−tert−ブチルフェニル）ヨードニウム  ヘキサフルオロアンチモネート、
ビス（４−tert−ブチルフェニル）ヨードニウム  トリフルオロメタンスルホネート、  
【００８０】
トリフェニルスルホニウム  ヘキサフルオロホスフェート、
トリフェニルスルホニウム  ヘキサフルオロアンチモネート、
トリフェニルスルホニウム  トリフルオロメタンスルホネート、
トリフェニルスルホニウム  アダマンタンメトキシカルボニルジフルオロメチルスルホネート
トリフェニルスルホニウム  １−（３―ヒドロキシメチルアダマンタン）メトキシカルボニルジフルオロメチルスルホネート
４−メトキシフェニルジフェニルスルホニウム  ヘキサフルオロアンチモネート、
４−メトキシフェニルジフェニルスルホニウム  トリフルオロメタンスルホネート、
ｐ−トリルジフェニルスルホニウム  トリフルオロメタンスルホネート、
ｐ−トリルジフェニルスルホニウム  パーフルオロオクタンスルホネート、
２，４，６−トリメチルフェニルジフェニルスルホニウム  トリフルオロメタンスルホネート、
４−tert−ブチルフェニルジフェニルスルホニウム  トリフルオロメタンスルホネート、
４−フェニルチオフェニルジフェニルスルホニウム  ヘキサフルオロホスフェート、
４−フェニルチオフェニルジフェニルスルホニウム  ヘキサフルオロアンチモネート、  １−（２−ナフトイルメチル）チオラニウム    ヘキサフルオロアンチモネート、
１−（２−ナフトイルメチル）チオラニウム  トリフルオロメタンスルホネート、
４−ヒドロキシ−１−ナフチルジメチルスルホニウム  ヘキサフルオロアンチモネート、
４−ヒドロキシ−１−ナフチルジメチルスルホニウム  トリフルオロメタンスルホネート、
【００８１】
２−メチル−４，６−ビス（トリクロロメチル）−１，３，５−トリアジン、
２，４，６−トリス（トリクロロメチル）−１，３，５−トリアジン、
２−フェニル−４，６−ビス(トリクロロメチル)−１，３，５−トリアジン、
２−（４−クロロフェニル）−４，６−ビス（トリクロロメチル）−１，３，５−トリアジン、
２−（４−メトキシフェニル）−４，６−ビス(トリクロロメチル)−１，３，５−トリアジン、
２−（４−メトキシ−１−ナフチル）−４，６−ビス（トリクロロメチル）−１，３，５−トリアジン、
２−（ベンゾ［ｄ］［１，３］ジオキソラン−５−イル）−４，６−ビス（トリクロロメチル）−１，３，５−トリアジン、
２−（４−メトキシスチリル）−４，６−ビス(トリクロロメチル)−１，３，５−トリアジン、
２−（３，４，５−トリメトキシスチリル）−４，６−ビス（トリクロロメチル）−１，３，５−トリアジン、
２−（３，４−ジメトキシスチリル）−４，６−ビス（トリクロロメチル）−１，３，５−トリアジン、
２−（２，４−ジメトキシスチリル）−４，６−ビス（トリクロロメチル）−１，３，５−トリアジン、
２−（２−メトキシスチリル）−４，６−ビス(トリクロロメチル)−１，３，５−トリアジン、
２−（４−ブトキシスチリル）−４，６−ビス(トリクロロメチル)−１，３，５−トリアジン、
２−（４−ペンチルオキシスチリル）−４，６−ビス（トリクロロメチル）−１，３，５−トリアジン、
【００８２】
１−ベンゾイル−１−フェニルメチル  ｐ−トルエンスルホネート（通称ベンゾイントシレート）、
２−ベンゾイル−２−ヒドロキシ−２−フェニルエチル  ｐ−トルエンスルホネート（通称α−メチロールベンゾイントシレート）、
１，２，３−ベンゼントリイル  トリスメタンスルホネート、
２，６−ジニトロベンジル  ｐ−トルエンスルホネート、
２−ニトロベンジル  ｐ−トルエンスルホネート、
４−ニトロベンジル  ｐ−トルエンスルホネート、
【００８３】
ジフェニル  ジスルホン、
ジ−ｐ−トリル  ジスルホン、
ビス（フェニルスルホニル）ジアゾメタン、
ビス（４−クロロフェニルスルホニル）ジアゾメタン、
ビス（ｐ−トリルスルホニル）ジアゾメタン、
ビス（４−tert−ブチルフェニルスルホニル）ジアゾメタン、
ビス（２，４−キシリルスルホニル）ジアゾメタン、
ビス（シクロヘキシルスルホニル）ジアゾメタン、
（ベンゾイル）（フェニルスルホニル）ジアゾメタン、
【００８４】
Ｎ−（フェニルスルホニルオキシ）スクシンイミド、
Ｎ−（トリフルオロメチルスルホニルオキシ）スクシンイミド、
Ｎ−（トリフルオロメチルスルホニルオキシ）フタルイミド、
Ｎ−（トリフルオロメチルスルホニルオキシ）−５−ノルボルネン−２，３−ジカルボキシイミド、
Ｎ−（トリフルオロメチルスルホニルオキシ）ナフタルイミド、
Ｎ−（１０−カンファースルホニルオキシ）ナフタルイミドなど。
【００８５】
また、本発明の化学増幅型のレジスト組成物においては、塩基性化合物、特に塩基性含窒素有機化合物、例えばアミン類を、クエンチャーとして添加することにより、露光後の引き置きに伴う酸の失活による性能劣化を改良できる。クエンチャーに用いられる塩基性化合物の具体的な例としては、以下の各式で示されるようなものが挙げられる。
【００８６】
2011068648.tif 000054
【００８７】
2011068648.tif 000055
【００８８】
2011068648.tif 000056
【００８９】
2011068648.tif 000057
【００９０】
2011068648.tif 000058
【００９１】
式中、Ｒ61、Ｒ62及びＲ67は、それぞれ独立に、水素原子、アルキル、シクロアルキル又はアリールを表す。該アルキルは、好ましくは１〜６個程度の炭素原子を有し、該シクロアルキルは好ましくは５〜１０個程度の炭素原子を有し、該アリールは、好ましくは６〜１０個程度の炭素原子を有する。更に、該アルキル、シクロアルキル又はアリール上の水素原子の少なくとも１個は、それぞれ独立に、ヒドロキシル、アミノ、又は１〜６個の炭素数を有するアルコキシで置換されていてもよい。該アミノ上の水素原子の少なくとも１個は、それぞれ独立に１〜４個の炭素数を有するアルキル基で置換されていてもよい。
【００９２】
Ｒ63、Ｒ64及びＲ65は、それぞれ独立に、水素原子、アルキル、シクロアルキル、アリール又はアルコキシを表す。該アルキルは、好ましくは１〜６個程度の炭素原子を有し、該シクロアルキルは、好ましくは５〜１０個程度の炭素原子を有し、該アリールは、好ましくは６〜１０個程度の炭素原子を有し、該アルコキシは、好ましくは１〜６個の炭素原子を有する。
更に、該アルキル、シクロアルキル、アリール、又はアルコキシ上の水素原子の少なくとも１個は、それぞれ独立に、ヒドロキシル、アミノ、又は１〜６個程度の炭素原子を有するアルコキシで置換されていてもよい。該アミノ上の水素原子の少なくとも１個は、１〜４個の炭素原子を有するアルキルで置換されていてもよい。
【００９３】
Ｒ66は、アルキル又はシクロアルキルを表す。該アルキルは、好ましくは１〜６個程度の炭素原子を有し、該シクロアルキルは、好ましくは５〜１０個程度の炭素原子を有する。更に該アルキル又はシクロアルキル上の水素原子の少なくとも１個は、それぞれ独立に、ヒドロキシル、アミノ、１〜６個の炭素原子を有するアルコキシ基、で置換されていてもよい。該アミノ上の水素原子の少なくとも１個は、１〜４個の炭素原子を有するアルキルで置換されていてもよい。
【００９４】
Ｒ67、Ｒ68、Ｒ69及びＲ70は、それぞれ独立にアルキル、シクロアルキル又はアリールを表す。該アルキルは、好ましくは１〜６個程度の炭素原子を有し、該シクロアルキルは、好ましくは５〜１０個程度の炭素原子を有し、該アリールは、好ましくは６〜１０個程度の炭素原子を有する。更に、該アルキル、シクロアルキル又はアリール上の水素原子の少なくとも１個は、それぞれ独立に、ヒドロキシル、アミノ、１〜６個の炭素原子を有するアルコキシ基で置換されていてもよい。該アミノ上の水素原子の少なくとも１個は、１〜４個の炭素原子を有するアルキルで置換されていてもよい。
【００９５】
Ａは、アルキレン、カルボニル、イミノ、スルフィド又はジスルフィドを表す。該アルキレンは、好ましくは２〜６程度の炭素原子を有する。
また、Ｒ21〜Ｒ30において、直鎖構造と分岐構造の両方をとり得るものについては、そのいずれでもよい。
【００９６】
このような化合物として、具体的には、ヘキシルアミン、ヘプチルアミン、オクチルアミン、ノニルアミン、デシルアミン、アニリン、２−，３−又は４−メチルアニリン、４−ニトロアニリン、１−又は２−ナフチルアミン、エチレンジアミン、テトラメチレンジアミン、ヘキサメチレンジアミン、４，４′−ジアミノ−１，２−ジフェニルエタン、４，４′−ジアミノ−３，３′−ジメチルジフェニルメタン、４，４′−ジアミノ−３，３′−ジエチルジフェニルメタン、ジブチルアミン、ジペンチルアミン、ジヘキシルアミン、ジヘプチルアミン、ジオクチルアミン、ジノニルアミン、ジデシルアミン、Ｎ−メチルアニリン、ピペリジン、ジフェニルアミン、トリエチルアミン、トリメチルアミン、トリプロピルアミン、トリブチルアミン、トリペンチルアミン、トリヘキシルアミン、トリヘプチルアミン、トリオクチルアミン、トリノニルアミン、トリデシルアミン、メチルジブチルアミン、メチルジペンチルアミン、メチルジヘキシルアミン、メチルジシクロヘキシルアミン、メチルジヘプチルアミン、メチルジオクチルアミン、メチルジノニルアミン、メチルジデシルアミン、エチルジブチルアミン、エチルジペンチルアミン、エチルジヘキシルアミン、エチルジヘプチルアミン、エチルジオクチルアミン、エチルジノニルアミン、エチルジデシルアミン、ジシクロヘキシルメチルアミン、トリス〔２−（２−メトキシエトキシ）エチル〕アミン、トリイソプロパノールアミン、Ｎ，Ｎ−ジメチルアニリン、２，６−イソプロピルアニリン、イミダゾール、ピリジン、４−メチルピリジン、４−メチルイミダゾール、ビピリジン、２，２′−ジピリジルアミン、ジ−２−ピリジルケトン、１，２−ジ（２−ピリジル）エタン、１，２−ジ（４−ピリジル）エタン、１，３−ジ（４−ピリジル）プロパン、１，２−ビス（２−ピリジル）エチレン、１，２−ビス（４−ピリジル）エチレン、１，２−ビス（４−ピリジルオキシ）エタン、４，４′−ジピリジルスルフィド、４，４′−ジピリジルジスルフィド、１，２−ビス（４−ピリジル）エチレン、２，２′−ジピコリルアミン、３，３′−ジピコリルアミン、テトラメチルアンモニウムヒドロキシド、テトライソプロピルアンモニウムヒドロキシド、テトラブチルアンモニウムヒドロキシド、テトラ−ｎ−ヘキシルアンモニウムヒドロキシド、テトラ−ｎ−オクチルアンモニウムヒドロキシド、フェニルトリメチルアンモニウムヒドロキシド、３−トリフルオロメチルフェニルトリメチルアンモニウムヒドロキシド、（２−ヒドロキシエチル）トリメチルアンモニウムヒドロキシド（通称：コリン）などを挙げることができる。
【００９７】
さらには、特開平１１−５２５７５号公報に開示されているような、ピペリジン骨格を有するヒンダードアミン化合物をクエンチャーとすることもできる。
【００９８】
（組成物の組成割合）
本発明のレジスト組成物は、樹脂と酸発生剤の合計重量に対して、樹脂を８０〜９９．９重量％、そして酸発生剤を０．１〜２０重量％の範囲で含有するのが好ましい。また、クェンチャーとしての塩基性化合物を用いる場合は、該樹脂１００重量部に対して、０．００１〜１重量部、さらには０．０１〜０．３重量部の範囲で含有するのが好ましい。この組成物はまた、必要に応じて、増感剤、溶解抑止剤、他の樹脂、界面活性剤、安定剤、染料など、各種の添加物を少量含有することもできる。
【００９９】
本発明のレジスト組成物は通常、上記の各成分が溶剤に溶解された状態でレジスト液となり、シリコンウェハーなどの基体上に塗布される。ここで用いる溶剤は、各成分を溶解し、適当な乾燥速度を有し、溶剤が蒸発した後に均一で平滑な塗膜を与えるものであればよく、この分野で一般に用いられている溶剤が使用しうる。例えば、エチルセロソルブアセテート、メチルセロソルブアセテート及びプロピレングリコールモノメチルエーテルアセテートのようなグリコールエーテルエステル類、ジエチレングリコールジメチルエーテルのようなエーテル類、乳酸エチル、酢酸ブチル、酢酸アミル及びピルビン酸エチルのようなエステル類、アセトン、メチルイソブチルケトン、２−ヘプタノン及びシクロヘキサノンのようなケトン類、γ−ブチロラクトンのような環状エステル類などを挙げることができる。これらの溶剤は、それぞれ単独で、又は２種以上組み合わせて用いることができる。
【０１００】
基体上に塗布され、乾燥されたレジスト膜には、パターニングのための露光処理が施され、次いで脱保護基反応を促進するための加熱処理を行った後、アルカリ現像液で現像される。ここで用いるアルカリ現像液は、この分野で用いられる各種のアルカリ性水溶液であることができるが、一般には、テトラメチルアンモニウムヒドロキシドや（２−ヒドロキシエチル）トリメチルアンモニウムヒドロキシド（通称コリン）の水溶液が用いられることが多い。
【０１０１】
次に、本発明の新規な（メタ）アクリル酸誘導体について、説明する。
繰り返し単位(I)、(II)のいずれかを導くモノマーとしては、式(XII)で示される化合物を好ましく用いることができる。
前述の式（XII）で示される（メタ）アクリル酸誘導体として、レジスト原料としては、Ｘ11として水素原子、メチル、トリフルオロメチルが好ましく、Ｚ7としてメチレン、エチレン、トリメチレンが好ましく、Ｒ11としてメチル、エチル、イソプロピルが好ましく、Ｙ2としてペンタメチレンか、もしくは記載の炭素原子とともにアダマンタン骨格あるいはノルボルナン骨格を完成することが好ましい。
【０１０２】
繰り返し単位(V)を導くモノマーとしては、式(XIII)で示される化合物を好ましく用いることができる。
前述の式（XIII）で示される（メタ）アクリル酸誘導体として、レジスト原料としては、Ｘ12として水素原子、メチル、トリフルオロメチルが好ましく、Ｚ8としてエチレン、トリメチレン、メチルカルボニル、エチルカルボニル、プロピルカルボニルが好ましい。
【０１０３】
繰り返し単位(IV)を導くモノマーとしては、式(XIV)で示される化合物を好ましく用いることができる。
前述の式（XIV）で示される（メタ）アクリル酸誘導体として、レジスト原料としては、Ｘ13として水素原子、メチル、トリフルオロメチルが好ましく、Ｚ9としてメチレン、エチレン、トリメチレンが好ましく、ｐ2として０又は１が好ましい。
【０１０４】
これらの（メタ）アクリル酸誘導体は、前記の合成方法により得られる。すなわち、（メタ）アクリル酸誘導体(XII)は（メタ）アクリル酸誘導体(XXII)と同様に前記の合成方法により得られる。また、（メタ）アクリル酸誘導体(XIII)は（メタ）アクリル酸誘導体(XXVIII)と同様に前記の合成方法により得られる。また、（メタ）アクリル酸誘導体(XIV)は（メタ）アクリル酸誘導体(XXV)と同様に前記の合成方法により得られる。
【０１０５】
上記において、本発明の実施の形態について説明を行なったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味及び範囲内でのすべての変更を含むものである。
【実施例】
【０１０６】
次に実施例を挙げて、本発明をさらに具体的に説明するが、本発明はこれらの実施例によってなんら限定されるものではない。例中、含有量ないし使用量を表す％および部は、特記ないかぎり重量基準である。また重量平均分子量は、ポリスチレンを標準品として、ゲルパーミュエーションクロマトグラフィー（ＧＰＣ）により求めた値である。
【０１０７】
樹脂合成で使用した樹脂のモノマー（Ａ〜Ｏ）を下記に示す。
2011068648.tif 000059
【０１０８】
2011068648.tif 000060
次にモノマーの合成例を述べるが、これらに限定されるものではない。
【０１０９】
モノマー合成例１
メタクリル酸  １-（２-メチル−２-アダマンチルオキシカルボニル）メチル（モノマーＤ）の合成
2011068648.tif 000061
２-メチルアダマンタノール(２７．５Ｋg)をテトラヒドロフラン(２２０Ｋg)に溶解し、ピリジン（１５．７Ｋg）を添加した。クロロアセチルクロリド(２８．０２Ｋg)をテトラヒドロフラン(５６．０４Ｋg)に溶解して、４０
℃で滴下した。一晩同温度で熟成した後、氷水で希釈し酢酸エチルで抽出した。有機層を水洗し、濃縮してクロロエステル中間体を１８．９Ｋg得た(収率４７．１％)。得られたクロロエステル中間体(１８．９Ｋg)をジメチルホルムアミド（ＤＭＦ  ３７．８Ｋｇ）に溶解した溶液を、メタクリル酸(１０．１Ｋｇ)と炭酸カリウム(１６．１Ｋｇ)とヨウ化カリウム(４．８Ｋｇ)のＤＭＦ(１００．１Ｋｇ)スラリー溶液中に室温で滴下した。４時間室温で熟成した後、通常の後処理を行って、油状物質のモノマーＤを(１９．３Ｋｇ)得た（収率：８５．０％）。
ＮＭＲ  １．５５〜２．０４（１２Ｈ、アダマンチル）、１．６４（ｓ、３Ｈ、Ｍｅ）、１．９８（ｓ、３Ｈ、Ｍｅ）、２．２９（２Ｈ、アダマンチル）、４．６３（２Ｈ、メチレン）、５．６４（１Ｈ、オレフィン）、６．２２（１Ｈ、オレフィン）
ＬＣ−ＭＳ  ３３１（Ｍ＋Ｋ）+  （Ｃ17Ｈ24Ｏ4＝２９２．３７）
【０１１０】
モノマー合成例２
メタクリル酸  １−（２-エチル−２-アダマンチルオキシカルボニル）メチル（モノマーＯ）の合成
2011068648.tif 000062
モノマー合成例１と同様な方法で、２-エチルアダマンタノールから上記構造式で示したメタクリル酸エステル（モノマーＯ）を得た。
ＮＭＲ  ０．８３（ｔ、３Ｈ、Ｍｅ）１．５７〜２．１３（１２Ｈ、アダマンチル）、１．９８（ｓ、３Ｈ、Ｍｅ）、２．２０（ｑ、２Ｈ、メチレン）、２．３７（２Ｈ、アダマンチル）、４．６６（２Ｈ、メチレン）、５．６４（１Ｈ、オレフィン）、６．２２（１Ｈ、オレフィン）
【０１１１】
モノマー合成例３
メタクリル酸  １−（１−メチル−１−シクロヘキシルオキシカルボニル）メチル（モノマーＡ）の合成
2011068648.tif 000063
モノマー合成例１と同様な方法で、１-メチルシクロヘキサノールから上記構造式で示したメタクリル酸エステル（モノマーＡ）を得た。
ＮＭＲ  １．５０（ｓ、３Ｈ、Ｍｅ）１．４５〜１．５８（８Ｈ、シクロヘキシル）、１．９９（ｓ、３Ｈ、Ｍｅ）、２．１７（２Ｈ、シクロヘキシル）、４．６２（２Ｈ、メチレン）、５．６５（１Ｈ、オレフィン）、６．２２（１Ｈ、オレフィン）
モノマー合成例４  メタクリル酸  （３−ヒドロキシアダマンチルオキシカルボニル）メチル（モノマーＭの合成）
2011068648.tif 000064
メタクリル酸ヒドロキシカルボニルメチル(30g)とジヒドロキシアダマンタン(16.8g)をジクロロエタン（500ml）に加えて、p-トルエンスルホン酸(1g)を添加して、１５時間還流脱水反応を行った。常法に従って後処理を行い、油状物質のメタクリレートモノマー（モノマーＭ）(21.2g)を得た。
ＮＭＲ  １．４８〜２．１０（１２Ｈ、アダマンチル）、１．９８（３Ｈ、Ｍｅ）、
２．３２（２Ｈ、アダマンチル）、４．５８３（２Ｈ、メチレン）、５．６４（１Ｈ、オレフィン）、６．２１（１Ｈ、オレフィン）
ＬＣ−ＭＳ  ３３３（Ｍ＋Ｋ）+  （Ｃ16Ｈ22Ｏ5＝２９４．３４）
【０１１２】
モノマー合成例５
メタクリル酸  ３−（１-メチル−１−シクロヘキシルオキシカルボニル）プロピル（モノマーＢ）の合成
2011068648.tif 000065
モノマー合成例１と同様な方法で、１−メチルシクロヘキサノールから上記構造式で示したメタクリル酸エステルを得た。
ＮＭＲ  １．４５〜１．５８（８Ｈ、シクロヘキシル）、１．４５（ｓ、３Ｈ、Ｍｅ）、１．９４（ｓ、３Ｈ、Ｍｅ）、１．９９（ｑ、２Ｈ、メチレン）、２．１５（２Ｈ、シクロヘキシル）、２．３８（ｔ、２Ｈ、メチレン）、４．１８（ｔ、２Ｈ、メチレン）、５．５７（１Ｈ、オレフィン）、６．１１（１Ｈ、オレフィン）
ＦＡＢ−ＭＳ  Ｍ+＝２６８  （Ｃ15Ｈ24Ｏ4＝２６８．３５）
【０１１３】
一般式(XXII)で表わされる化合物の合成例としては、次のような合成例が挙げられる。
モノマー合成例６
2011068648.tif 000066
モノマー合成例１と同様な方法で、１−エチルシクロペンタノールから上記構造式で示したメタクリル酸エステルを得た。
ＮＭＲ  ０．８９（ｔ、３Ｈ、Ｍｅ）、１．６１〜１．６８（６Ｈ、シクロペンチル）、１．９８（ｑ、２Ｈ、メチレン）、１．９９（ｔ、３Ｈ、Ｍｅ）、２．１２（２Ｈ、シクロペンチル）、４．６０（２Ｈ、メチレン）、５．６４（１Ｈ、オレフィン）、６．２２（１Ｈ、オレフィン）
【０１１４】
モノマー合成例７
メタクリル酸  ３−（１−エチル−１−シクロペンチルオキシカルボニル）プロピルの合成
2011068648.tif 000067
モノマー合成例１と同様な方法で、１−エチルシクロペンタノールから上記構造式で示したメタクリル酸エステルを得た。
ＮＭＲ  ０．８８（ｔ、３Ｈ、Ｍｅ）、１．５５〜１．７７（６Ｈ、シクロペンチル）、１．９５（ｔ、３Ｈ、Ｍｅ）、１．９６（ｑ、２Ｈ、メチレン）、１．９７（ｑ、２Ｈ、メチレン）、２．１１（２Ｈ、シクロペンチル）、２．３５（ｔ、２Ｈ、メチレン）、４．１５（ｔ、２Ｈ、メチレン）、５．５７（１Ｈ、オレフィン）、６．１１（１Ｈ、オレフィン）
モノマー合成例８
メタクリル酸  ３−（１−エチル−１−シクロヘキシルオキシカルボニル）プロピルの合成
2011068648.tif 000068
モノマー合成例１と同様な方法で、１−エチルシクロヘキサノールから上記構造式で示したメタクリル酸エステルを得た。
ＮＭＲ  ０．８３（ｔ、３Ｈ、Ｍｅ）、１．２０〜１．７０（８Ｈ、シクロヘキシル）、１．９５（ｓ、３Ｈ、Ｍｅ）、１．９６（ｑ、２Ｈ、メチレン）、２．００（ｍ、２Ｈ、メチレン）、２．１５＆２．２０（２Ｈ、シクロヘキシル）、２．４１（ｔ、２Ｈ、メチレン）、４．１９（ｔ、２Ｈ、メチレン）、５．５７（１Ｈ、オレフィン）、６．１１（１Ｈ、オレフィン）
【０１１５】
モノマー合成例９
2011068648.tif 000069
モノマー合成例１と同様な方法で、１−メチルシクロヘキサノールから上記構造式で示したメタクリル酸エステルを得た。
ＮＭＲ  １．３５〜１．５８（８Ｈ、シクロヘキシル）、１．４４（ｔ、３Ｈ、Ｍｅ）、１．８０（ｍ、４Ｈ、エチレン）、２．９２（ｔ、３Ｈ、Ｍｅ）、２．１５（２Ｈ、シクロヘキシル）、２．３２（ｔ、２Ｈ、メチレン）、４．１６（ｔ、２Ｈ、メチレン）、５．５７（１Ｈ、オレフィン）、６．１２（１Ｈ、オレフィン）
【０１１６】
モノマー合成例１０
2011068648.tif 000070
モノマー合成例１と同様な方法で、１−エチルシクロヘキサノールから上記構造式で示したメタクリル酸エステルを得た。
ＮＭＲ  ０．８５（ｔ、３Ｈ、Ｍｅ）、１．２７〜１．７１（８Ｈ、シクロヘキシル）、１．９２（ｑ、２Ｈ、メチレン）、１．９９（ｔ、３Ｈ、Ｍｅ）、２．１８＆２．２３（２Ｈ、シクロヘキシル）、４．６３（２Ｈ、メチレン）、５．６４（１Ｈ、オレフィン）、６．２２（１Ｈ、オレフィン）
【０１１７】
モノマー合成例１１
2011068648.tif 000071
モノマー合成例１と同様な方法で、１−エチルシクロヘキサノールから上記構造式で示したメタクリル酸エステルを得た。
ＮＭＲ  ０．８２（ｔ、３Ｈ、Ｍｅ）、１．２０〜１．６４（８Ｈ、シクロヘキシル）、１．７４（ｍ、４Ｈ、エチレン）、１．８９（ｑ、２Ｈ、メチレン）、１．９４（ｓ、３Ｈ、Ｍｅ）、２．１８＆２．２４（２Ｈ、シクロヘキシル）、２．３３（ｔ、２Ｈ、メチレン）、４．１９（ｔ、２Ｈ、メチレン）、５．５７（１Ｈ、オレフィン）、６．１２（１Ｈ、オレフィン）
【０１１８】
モノマー合成例１２
メタクリル酸  １-（２-メチル−２-ノルボルニルオキシカルボニル）メチルの合成
2011068648.tif 000072
ＮＭＲ  １．１９〜１．６９（８Ｈ、ノルボルニル）、１．５１（３Ｈ、Ｍｅ）、
１．９８（３Ｈ、Ｍｅ）、２．２０（１Ｈ、ノルボルニル）、２．６０（１Ｈ、ノルボルニル）、４．６３（２Ｈ、メチレン）、５．６４（１Ｈ、オレフィン）、６．２２（１Ｈ、オレフィン）
ＬＣ−ＭＳ  ２９１（Ｍ＋Ｋ）+  （Ｃ14Ｈ20Ｏ4＝２５２．３１）
【０１１９】
一般式（ＸＸＶＩＩＩ）で表わされる化合物の合成例としては、次のような実施例が挙げられる。
【０１２０】
モノマー合成例１３  メタクリル酸  ２−（２―オキシ−４−ヒドロキシブタン酸  γ―ラクトン）エチルの合成（モノマーＮの合成）
2011068648.tif 000073
ヒドロキシエチルメタクリレート(6.5g)のＴＨＦ(70ml)溶液を、水素化ナトリウム(60%；0.72g)のＴＨＦ(30ml)サスペンジョン中に滴下した。しばらく攪拌した後、ブロモ-γ-ブチロラクトン(8.25g)のＴＨＦ（30ml）溶液を滴下した。室温で５時間熟成した後、常法通りの後処理を行って、油状物質のメタクリル酸モノマー(9.5g)を得た。
ＮＭＲ  １．９８（３Ｈ、Ｍｅ）、２．３０〜２．３８（１Ｈ、ラクトン）、２．７２〜２．７８（１Ｈ、ラクトン）、４．３０〜４．３５（１Ｈ、ラクトン）、４．４６〜４．５０（１Ｈ、ラクトン）、４．７８（２Ｈ、メチレン）、５．４９（ｔ、１Ｈ、ラクトン）、５．６９（１Ｈ、オレフィン）、６．２３（１Ｈ、オレフィン）
ＬＣ−ＭＳ  ２６７（Ｍ＋Ｋ）＋  （Ｃ10Ｈ12Ｏ6＝２２８．２）
【０１２１】
樹脂合成例１  樹脂R7の合成
温度計、還流管を装着した4つ口フラスコに1，4-ジオキサン 66.11部を仕込み、窒素ガスで30分間バブリングを行った。窒素シール下で87℃まで昇温した後、下記の図で示されるモノマーＤを30.0部、Ｈを12.12部、Ｅを17.67部、アゾビスイソブチロニトリルを1.01部、1,4-ジオキサンを57.17部混合した溶液を、87℃を保ったまま1時間かけて滴下した。
滴下終了後87℃で5時間保温した。その後反応液をメタノール595部、イオン交換水66部の混合液中へ攪拌しながら注ぎ、析出した樹脂を濾取した。濾物をメタノール 330部に投入し攪拌後濾過を行った。得られた濾過物をメタノールに投入、攪拌、濾過の操作を、更に2回行った。その後減圧乾燥を行い 52.3部の樹脂を得た。この樹脂をR7とする。Mw：14565、Mw/Mn：1.97であった。
【０１２２】
仕込みモノマーのみを変えて、樹脂合成例１と同様の操作を行い、表１に示す樹脂を合成した。表１に、評価で使用した樹脂を示す。
【０１２３】
〔表１〕
━━━━━━━━━━━━━━━━━━━━━━━━━━━━━━━━━━
樹脂     仕込みモノマーモル比         Ｍｗ     Ｍｗ／Ｍｎ
━━━━━━━━━━━━━━━━━━━━━━━━━━━━━━━━━━
R1        A/F/H/I/E=20/25/5/20/30     9569        1.59
R2        A/F/H/I/E=30/15/5/20/30    10328        1.69
R3        B/F/H/I/E=20/25/5/20/30    12806        1.90
R4        B/F/H/I/E=10/35/5/20/30     8693        1.69
R5        B/F/H/I/E=5/40/5/20/30      8282        1.75
R6        D/F/H/I/E=20/25/5/20/30     9503        1.91
R7        D/H/E=50/25/25             14565        1.97
R8        C/F/H/I/E=20/25/5/20/30     8200        1.53
R9        C/F/H/I/E=30/15/5/20/30     9240        1.54
R10       G/H/E=50/25/25              9721        1.53
R11       J/H/E=50/25/25             11673        1.84
R12       K/H/E=50/25/25             14393        2.02
R13       L/H/E=50/25/25             13391        1.86
R16       O/H/E=50/25/25             11306        1.97
R17       O/I/E=50/25/25             13333        2.15
R18       F/O/H/I/E=25/20/5/20/30     8583        2.20
━━━━━━━━━━━━━━━━━━━━━━━━━━━━━━━━━━
【０１２４】
次に、表１に示す各樹脂のほか、以下に示す酸発生剤及びクェンチャーを用いてレジスト組成物を調製し、評価した例を掲げる。
【０１２５】
＜酸発生剤＞
S1：（４−メチルフェニル）ジフェニルスルホニウム  パーフルオロブタンスルホナート
S2：１−（２−オキソ−２−フェニルエチル）テトラヒドロチオフェニウム  パーフルオロブタンスルホナ−ト
S3：トリス（４−ｔｅｒｔ−ブチルフェニル）スルホニウム  パーフルオロオクタンスルホナート
＜クェンチャー＞
Q1：２，６−ジイソプロピルアニリン
Q2：テトラブチルアンモニウム ヒドロキシド
＜溶剤＞
Y1：プロピレングリコールモノメチルエーテルアセテート
５１．５部
２−ヘプタノン                ３５部
γ−ブチロラクトン          ３．５部
Y2：プロピレングリコールモノメチルエーテルアセテート
８４部
γ−ブチロラクトン              ４部
【０１２６】
実施例１〜９及び比較例１〜５
以下の各成分を混合して溶解し、さらに孔径０.２μｍのフッ素樹脂製フィルターで濾過して、レジスト液を調製した。
【０１２７】
樹脂（種類及び量は表２記載）
酸発生剤（種類及び量は表２記載）
クェンチャー（種類及び量は表２記載）
溶剤（種類は表２記載）
【０１２８】
以下の各成分を混合して溶解し、さらに孔径０．２μｍのフッ素樹脂製フィルターで濾過して、レジスト液を調製した。
【０１２９】
シリコンウェハーにBrewer社製の有機反射防止膜用組成物である“ＡＲＣ−２９Ａ−８”を塗布して２１５℃、６０秒の条件でベークすることによって厚さ７８０Åの有機反射防止膜を形成させ、次いでこの上に、上記のレジスト液を乾燥後の膜厚が０．２５μｍとなるようにスピンコートした。レジスト液塗布後は、ダイレクトホットプレート上にて、表２の「ＰＢ」の欄に示す温度で６０秒間プリベークした。こうしてレジスト膜を形成したそれぞれのウェハーに、ＡｒＦエキシマステッパー〔(株)ニコン製の“NSR ArF”、NA=0.55、2/3Annular〕を用い、露光量を段階的に変化させてラインアンドスペースパターンを露光した。
【０１３０】
露光後は、ホットプレート上にて表２の「ＰＥＢ」の欄に示す温度で６０秒間ポストエキスポジャーベークを行い、さらに２.３８重量％テトラメチルアンモニウムヒドロキシド水溶液で６０秒間のパドル現像を行った。
【０１３１】
リフロー工程を追加する場合（実施例８〜９、比較例４〜５）は、現像の後、ホットプレート上にて１６５℃の温度で６０秒間のベークを行った。
【０１３２】
有機反射防止膜基板上のもので現像後およびリフロー工程前後のダークフィールドパターンを走査型電子顕微鏡で観察し、その結果を表３、表４に示した。なお、ここでいうダークフィールドパターンとは、外側にガラス面（透光部）をベースとしてライン状にクロム層（遮光層）が形成されたレチクルを介した露光及び現像によって得られ、したがって露光現像後は、ラインアンドスペースパターンの周囲のレジスト層が除去されるパターンである。
【０１３３】
実効感度：  ０．１３μｍのラインアンドスペースパターンが１：１となる露光量で表示した。
解像度：  実効感度の露光量で分離するラインアンドスペースパターンの最小寸法で表示した。
ラインエッジラフネス：  ラインエッジラフネス非常に良好なものを◎、良好なものを〇、良くないものを×で表記する。
リフロー：リフロー工程の前後で、形状が大きく変化するものを○、ＴＯＰ形状しか変化せず、全体的な変化が見られないものを△、全く変化が見られないものを×で表記する。
【０１３４】
〔表２〕
━━━━━━━━━━━━━━━━━━━━━━━━━━━━━━━━━━━━
例 No.    樹脂        酸発生剤    クェンチャー    溶剤    ＰＢ   ＰＥＢ
━━━━━━━━━━━━━━━━━━━━━━━━━━━━━━━━━━━━
実施例1   R1/10部     S1/0.25部    Q1/0.025部      Y1     120℃   115℃ 
S2/0.2部
実施例2   R2/10部     S1/0.25部    Q1/0.025部      Y1     120℃   115℃ 
S2/0.2部
実施例3   R3/10部     S1/0.25部    Q1/0.025部      Y1     110℃   100℃ 
S2/0.2部
実施例4   R4/10部     S1/0.25部    Q1/0.025部      Y1     110℃   105℃ 
S2/0.2部
実施例5   R5/10部     S1/0.25部    Q1/0.025部      Y1     110℃   105℃ 
S2/0.2部
実施例6   R6/10部     S1/0.25部    Q1/0.025部      Y1     125℃   105℃ 
S2/0.2部
実施例7   R7/10部     S1/0.25部    Q1/0.025部      Y1     120℃   120℃ 
S2/0.2部
実施例8   R4/10部     S1/0.25部    Q1/0.025部      Y1     120℃   110℃ 
S2/0.2部
実施例9   R7/10部     S1/0.23部    Q2/0.025部      Y2     130℃   115℃ 
S2/0.27部
実施例10  R11/10部    S1/0.30部    Q1/0.025部      Y1     100℃   100℃
実施例11  R12/10部    S1/0.30部    Q1/0.025部      Y1      85℃    85℃
実施例12  R13/10部    S1/0.30部    Q1/0.025部      Y1      85℃    85℃
実施例13  R16/10部    S1/0.30部    Q1/0.025部      Y1      90℃    85℃
実施例14  R17/10部    S1/0.30部    Q1/0.025部      Y1      85℃    85℃
実施例15  R18/10部    S1/0.30部    Q1/0.025部      Y1     100℃   100℃
────────────────────────────────────
比較例1   R8/10部     S1/0.25部    Q1/0.025部      Y1     120℃   115℃ 
S2/0.2部
比較例2   R9/10部     S1/0.25部    Q1/0.025部      Y1     120℃   115℃ 
S2/0.2部
比較例3   R10/10部    S1/0.25部    Q1/0.025部      Y1     120℃   120℃ 
S2/0.2部
比較例4   R10/10部    S1/0.23部    Q2/0.021部      Y2     130℃   130℃ 
S2/0.27部
比較例5   R8/10部     S1/0.25部    Q1/0.025部      Y1     120℃   110℃ 
S2/0.2部
比較例10  R10/10部    S1/0.30部    Q1/0.025部      Y1     130℃   125℃
━━━━━━━━━━━━━━━━━━━━━━━━━━━━━━━━━━━━
【０１３５】
〔表３〕
━━━━━━━━━━━━━━━━━━━━━━━━━━━━━━━━━━
例 No.        実効感度      解像度         ラインエッジラフネス    
(mJ/cm2)       (μm)
━━━━━━━━━━━━━━━━━━━━━━━━━━━━━━━━━━
実施例１        61            0.12                      ◎
実施例２        67            0.13                      ◎
実施例３        63            0.13                      ◎
実施例４        80            0.13                      ○
実施例５        74            0.13                      ○
実施例６        95            0.13                      ◎
実施例７        60            0.14                      ◎
実施例１０      60            0.12                      ◎
実施例１１      65            0.13                      ◎
実施例１２      57.5          0.12                      ◎
実施例１３      40            0.13                      ◎
実施例１４      52.5          0.13                      ◎
実施例１５      60            0.12                      ◎
──────────────────────────────────
比較例１        57            0.13                      △
比較例２        55            0.12                      ○
比較例３     102.5            0.15                      △
比較例６        60            0.13                      △
━━━━━━━━━━━━━━━━━━━━━━━━━━━━━━━━━━
【０１３６】
表から明らかなように、連結基を導入し、酸解離性基が主鎖から離れたところに存在する（メタ）アクリル酸エステル誘導体を導入した樹脂と酸発生剤とを含有する化学増幅型ポジ型レジスト組成物であるところの実施例１〜７、１０〜１７のレジストは、比較例１〜３、６のレジストに比べて、感度、解像度が同等以上の性能を示しつつ、ラインエッジラフネスが優れた結果を示した。
【０１３７】
〔表４〕
━━━━━━━━━━━━━━━━━━━━━━━━━━━━━━━━━━
例 No.        実効感度      現像後の解像度           リフロー
(mJ/cm2)           (μｍ)
━━━━━━━━━━━━━━━━━━━━━━━━━━━━━━━━━━
実施例８        51              0.13                    ○
実施例９        44              0.15                    ○
実施例１０      60              0.12                    ○
実施例１１      65              0.13                    ○
実施例１２      57.5            0.12                    ○
実施例１３      40              0.13                    ○
実施例１４      52.5            0.13                    ○
実施例１５      60              0.12                    ○
──────────────────────────────────
比較例４        41              0.14                    ×
比較例５        61              0.14                    △
比較例６        60              0.13                    ×
━━━━━━━━━━━━━━━━━━━━━━━━━━━━━━━━━━
【０１３８】
表から明らかなように、連結基を導入し、酸解離性基が主鎖から離れたところに存在する（メタ）アクリル酸エステル誘導体を導入した樹脂と酸発生剤とを含有する化学増幅型ポジ型レジスト組成物であるところの実施例８〜１７のレジストは、比較例４〜６のレジストに比べて、感度、解像度が同等以上の性能を示しつつ、さらに、リフロー工程に適用可能である結果を示した。
【産業上の利用可能性】
【０１３９】
本発明の化学増幅型ポジ型レジスト組成物は、ＡｒＦやＫｒＦなどのエキシマレーザーリソグラフィに適しており、それによって高い性能のレジストパターンを与える。